(57)【要約】 【課題】着用時に血流促進効果、それによるあたたか効果を与えることを特徴とする布帛及びそれを用いた繊維製品を提供すること。また、その洗濯耐久性を備えた布帛及びそれを用いた繊維製品を提供すること。【解決手段】布帛表面に、粒径１０μｍ以下の、酸化ゲルマニウム微粒子と珪酸ジルコニウム微粒子とを付着させたことを特徴とする布帛及びそれを用いた繊維製品。酸化ゲルマニウム微粒子と珪酸ジルコニウム微粒子との比率が、１：１０〜１：７であることが好ましい。【選択図】なし【特許請求の範囲】
【請求項１】
布帛表面に、粒径１０μｍ以下の、酸化ゲルマニウム微粒子と珪酸ジルコニウム微粒子とを付着させたことを特徴とする布帛。
【請求項２】
酸化ゲルマニウムと珪酸ジルコニウムとの比率が、１：１０〜１：１であることを特徴とする請求項１記載の布帛。
【請求項３】
請求項１又は２に記載の布帛を用いたことを特徴とする繊維製品。
【発明の詳細な説明】
【技術分野】
【０００１】
本発明は、繊維製品として用いた場合に血流促進効果を有し、それによりあたたか効果を発揮する布帛に関し、特に、衣服裏地等に好適に用いられる布帛に関する。
また、上記布帛を用いた繊維製品に関する。
【背景技術】
【０００２】
近年、特殊な糸である先練糸を用いて織り上げたもの（例えば、チオクリーン  オーミケンシ（株）製）で、血流促進効果を得るものが開発されている。
【０００３】
しかしながら、先練り糸は主に合成繊維であり、その技術は天然繊維に応用することは難しく、用途が限定される。
また、先練り糸を用いて織編を行なう場合に、前もって織編のデザインを決定する必要があり、顧客の多様なニーズに柔軟に対応できないと同時に、顧客から発注をもらってから納品までの工程期間が長くなる。
【０００４】
例えば、シャツ地やふとんカバー地等、天然繊維１００％素材の場合は、先練り糸では対応が困難で、その他、先練り糸使いの織編品の場合でも、約２ケ月の工程期間が必要である。
【０００５】
一方、生地への後加工による付与方法では、天然・合成繊維の如何を問わずあらゆる生地への対応が可能であると同時に、工程期間も最短で１日での納品が可能であるため、顧客の多様なニーズに対応することができる。
そのため、ファッションおよびニーズの多様化が望まれる現代においては、いかなる布帛においても付与でき、かつ短納期である加工方法の開発が望まれていた。
【０００６】
生地に後加工で付与する方法としては、磁性体鉱物やセラミックス微粒子をバインダーを使って生地に付着する方法がある。（特許文献１及び２参照）
しかしながら、これらの方法では、生地が限定される、その効果が不十分である、剥離紙を用いる方法では工程が煩雑である等の問題があり、満足のいくものではなかった。
【０００７】
【特許文献１】特許第２９０４７２６号
【特許文献２】特許第３１９３６５３号
【発明の開示】
【発明が解決しようとする課題】
【０００８】
本発明は、これら問題点を解決するものであって、その目的は、ファッションの多様化のニーズに十分に応え得る、血流促進効果を有し、それによりあたたか効果を有する布帛及びそれを用いた繊維製品を提供することにある。
【課題を解決するための手段】
【０００９】
本発明の目的は、布帛表面に、粒径１０μｍ以下の、酸化ゲルマニウム微粒子と珪酸ジルコニウム微粒子とを付着させたことを特徴とする布帛によって達成される。
更に本発明の目的は、酸化ゲルマニウムと珪酸ジルコニウムとの比率が、１：１０〜１：１であることを特徴とする布帛によって達成される。
また本発明の目的は、上記ような布帛を用いた繊維製品によって達成される。
【発明の効果】
【００１０】
本発明により、血流促進効果を有し、それによりあたたか効果を有する布帛を提供することができる。
また、洗濯耐久性を兼ね備えた布帛を提供することができる。
【００１１】
また、本発明の布帛を用いることにより、ファッションの多様化のニーズや短納期に十分応え得る、血流促進効果、それによるあたたか効果を有する繊維製品を得ることができる。よって、ズボン、下着等の肌に直接触れる衣類やシーツ、布団カバー等の寝具類、ベルトの裏地等の繊維製品として使用したとき、血流促進効果、それによるあたたか効果を得ることができる。また、洗濯等により、血流促進効果、それによるあたたか効果の低下がない。
【発明を実施するための最良の形態】
【００１２】
本発明の布帛は、布帛表面に、粒径１０μｍ以下であり、血流促進効果を有する微粒子を付着させたことを特徴とする布帛である。
【００１３】
まず、本発明においては、粒径が１０μｍ以下の微粒子を用いるものであり、好ましくは１〜１０μｍの微粒子である。
粒径が１〜１０μｍであれば、繊維に付着させる主たる方法のひとつであるプリント法を用いる時に、メッシュが詰まる可能性が低くなるため、操業安定性が良く、また、微粒子単体が肉眼では見え無い為、布帛のファッション性を損なわない。また、大部分の繊維径よりも小さい為に繊維1本1本の間に微粒子が入り込み、微粒子が繊維に接触する面積が大きくなり、布帛への微粒子付着、更に洗濯等に対する耐久性に優れる。
また、微粒子の形状は、球状が好ましいが、球状以外のものでもよい。
【００１４】
このような微粒子は、酸化ゲルマニウムと珪酸ジルコニウムとの組み合わせであり、その比率は、好ましくは１：１０〜１：１、より好ましくは１：１０〜１：７である。
【００１５】
また、このような微粒子は、法規制以下の放射性濃度であり、使用届出不要物質であることが生産管理を簡易にする為にも望ましい。
【００１６】
本発明において、ウレタン樹脂、アクリル樹脂、シリコン樹脂等の微粒子を固定する性能を有するものを併用すると好適である。
【００１７】
また、染料を併用することが望ましい。
【００１８】
本発明の布帛は、織物、編物、不織布、いずれの形態でもよい。
また、用いられる繊維は、綿、絹、羊毛等の天然繊維、または合成繊維等が挙げられ、単一繊維で構成される布帛の他、これらの糸が交織編されてなる織編物、これら繊維の混繊糸や引き揃え糸からなる織編物、これらの繊維が混綿されてなる不織布等が使用できる。
【００１９】
上記微粒子の布帛への付着方法は、コーティング法、プリント法、噴霧法等が挙げられ、好ましくはプリント法である。
【００２０】
具体的には、微粒子０．５〜１０％ｏｗｓの水溶液を用いて、前述の方法で布帛に付与することが好ましく、操業性および生産性を損なわない濃度が好ましい。
【００２１】
微粒子の布帛への好ましい付着量は、課題を解決する範囲内であればよいが、用いる微粒子が酸化ゲルマニウム：珪酸ジルコニウム＝１：９の場合、布帛に付着させる微粒子は、布帛に対し好ましくは０．５〜５質量％、より好ましくは０．５〜１．５質量％である
ことが望ましい。
【００２２】
また、微粒子付与を視覚的に確認することが、品質管理の点で好ましい。具体的には、走査型電子顕微鏡で布帛表面を拡大し、確認する方法、もしくは、微粒子に特異的に反応する指示薬を布帛表面に滴下し、色変化を視覚的に確認する方法等がある。
【００２３】
本発明の布帛において、例えば、布帛を腹部に装着した場合、装着４５分後の血流促進効果は、装着前に比べ、血流量が２割以上増加していることが好適である。
【００２４】
以上に述べた微粒子を付着させた布帛を、通常行われている方法にて種々の繊維製品とする。このような繊維製品としては、ズボン、シャツ、下着、衣服の裏地、布団カバー、シーツ、ベルト裏地等が挙げられる。
【実施例】
【００２５】
次に、本発明の実施例を示すが、これによって本発明が限定されるものではない。
【００２６】
[実施例1]
経が綿２０番手、織密度１１８本／２．５４ｃｍ、緯が綿１０番手、織密度５２本／２．５４ｃｍの綾織物を常法により、精錬、晒、シルケット、染色の前工程の後、樹脂加工を行った。
アクリル樹脂（Ａ１３８７（三井化学（株）製）６３質量％（以下、％と記す）、ＧＨ３５Ｅ（大原パラジウム化学（株）製）２０％）、酸化ゲルマニウム／珪酸ジルコニウム微粒子（粒径０．２〜０．３μｍ、混合比率１：９、３０％スラリー液、ＧＺＳ３０（トーコーテクノ（株）製））１０％、増粘剤（ＲＥＤＵＣＥＲ  ＣＯＮＣ（大日本インキ化学工業（株）製））７％を含む処理液を綿織物にプリント後、９０℃×１分間の乾燥を行なった。
得られた布帛には、布帛に対し、酸化ゲルマニウム／珪酸ジルコニウム微粒子が      ０．８％付着していた。
【００２７】
[実施例２]
実施例１に用いた綾織物を用い、実施例１と同様の前工程を行った後、樹脂加工を行った。
エマルジョン（カネポンＣ−ＥＮＦ（大日本インキ化学工業（株）製））４３％、バインダー（バインダーＥＤＣ−７０５（大日精化工業（株）製））４１％、フィックス剤（リュウダイＦＩＸＥＲ１８５（大日本インキ化学工業（株）製））２％、酸化ゲルマニウム／珪酸ジルコニウム微粒子（粒径０．２〜０．３μｍ、混合比率１：９、３０％スラリー液、ＧＺＳ３０（トーコーテクノ（株）製））１０％、増粘剤（ＲＥＤＵＣＥＲ  ＣＯＮＣ（大日本インキ化学工業（株）製））４％を含む処理液を綿織物にプリント後、９０℃×１分間の乾燥を行なった。
得られた布帛には、布帛に対し、酸化ゲルマニウム／珪酸ジルコニウム微粒子が０．８％付着していた。
【００２８】
[比較例１]
実施例１に用いた綾織物を用い、実施例１と同様の前工程を行った後、樹脂加工を行った。加工樹脂として、アクリル樹脂（Ａ１３８７（三井化学（株）製）６３％、ＧＨ３５Ｅ（大原パラジウム化学（株）製））２０％、増粘剤（ＲＥＤＵＣＥＲ  ＣＯＮＣ（大日本インキ化学工業（株）製））７％、水１０％を用い、これらを含む処理液を綿織物にプリント後、９０℃×１分間の乾燥を行なった。
【００２９】
実施例１及び実施例２で得られた布帛それぞれについて、洗剤（アタック（花王（株）
製））を用いて、それぞれ１０回、２０回、３０回洗濯を行なった。
【００３０】
このようにして得られた布帛を用いて各測定を行なった。
【００３１】
[電子顕微鏡による測定]
実施例１と実施例２の布帛の電子顕微鏡測定を行ない、単位面積あたりの微粒子残留塊をカウントし、下記５段階評価を行なった。
洗濯０回のものに対し、９５％以上残存している場合には評価５、９０％以上９５％未満残存してい場合には評価４、８５％以上９０％未満残存している場合には評価３、８０％以上８５％未満残存している場合には評価２、７５％以上８０％未満残存している場合には評価１とした。
その結果、表１のとおり、実施例１、実施例２の布帛共に洗濯耐久性を有することがわかった。
【００３２】
【表１】
2007107156.tif 000002
【００３３】
[ゲルマニウム残留測定]
蛍光Ｘ線分析装置（（株）島津製作所製）を用いて、ジルコニウムの洗濯耐久性に関する測定を行なった。
その結果、表２のとおり、実施例１及び実施例２の布帛は、洗濯０回のジルコニウム量を１００とすると、洗濯処理３０回後において約８５％の残留性能があった。
【００３４】
【表２】
2007107156.tif 000003
【００３５】
[血流促進効果確認]
実施例１及び比較例１それぞれの幅３０ｃｍの布帛を腹部に巻きつけ、巻きつけた直後と４５分後に、それぞれ３分間、血流センサー（（株）エイエムアイ・テクノ社製）及びレーザー血流計（（株）アドバンス製）を用いて、血液量、血流速度、血流量の測定を行ない、３分間平均値の比較を行なった。その結果、実施例１の布帛を巻きつけた４５分後のそれぞれの値は、巻きつけ直後のそれぞれの値に比べ、血液量で１．４倍、血流速度で１．６倍、血流量で２．２倍、それぞれ上昇した。一方で、比較例１のそれぞれの値はあまり大きな変化が見られなかった。（図１、２、３参照）
【００３６】
[血液さらさら測定]
実施例１及び比較例１それぞれの幅３０ｃｍの布帛を腹部に巻きつけ、巻きつけた直後と４５分後にそれぞれ中指から血液を採取し赤血球の観察を行なった。
その結果、実施例１の布帛が比較例１の布帛に比べ、赤血球の凝集が少なかった。
【００３７】
[サーモビューア試験]
以下の方法で実施した。
（１）２０℃、６５％の条件下で５分間、心臓の位置とほぼ同じ高さに、腕と手をリラックスして伸ばし、安静にした。
（２）３ｃｍ×１０ｃｍの実施例１又は比較例１の布帛を左腕前腕部にそれぞれ巻きつけ、０分後、５分後、１０分後の手甲部皮膚表面温度の変化をサーモビューアにより分析した。
その結果、巻きつけ５分後もしくは１０分後において、実施例１の布帛が比較例１の布帛に比べ、手甲部表面温度が上昇していた（図４参照）。
【産業上の利用可能性】
【００３８】
本発明は、血流促進効果を有し、それによりあたたか効果を有する、布帛組織に左右されない布帛を短納期に提供することができ、特に、ズボン、シャツ、下着、衣服の裏地、布団カバー、シーツ、ベルト裏地等の繊維製品として好適なものが得られる。
【図面の簡単な説明】
【００３９】
【図１】実施例１及び比較例１の布帛を装着した場合の血液量の変化を示すグラフ。
【図２】実施例１及び比較例１の布帛を装着した場合の血流速度の変化を示すグラフ。
【図３】実施例１及び比較例１の布帛を装着した場合の血流量の変化を示すグラフ。
【図４】実施例１及び比較例１の布帛を装着した場合の手甲部の温度変化を示す図。
【図１】
2007107156.tif 000004
【図２】
2007107156.tif 000005
【図３】
2007107156.tif 000006
【図４】
2007107156.tif 000007